(57)【要約】【課題】吸水前後で高い透明性を有し、低コストで製造可能な吸水性シートを提供する。【解決手段】吸水性シートは、水溶性アクリル系モノマー成分と水とを含有する含水アクリル系モノマー膜の含水光硬化膜を有する。水溶性アクリル系モノマー成分は、２３℃で１８質量％以上の水と混和したときに透明性を示す。具体的には、へイズ８％以下の透明性である。この水溶性アクリル系モノマー成分を構成するすべての水溶性アクリル系モノマーは、２３℃で１８質量％以上の水と混和しても透明性を示すものが好ましい。このような水溶性アクリル系モノマーとしては、水酸基含有アクリル系モノマー、特に、４−ヒドロキシブチルアクリレート、２−ヒドロキシプロピルアクリレート、又は２−ヒドロキシエチルメタクリレートが挙げられる。【選択図】なし【特許請求の範囲】
【請求項１】
水溶性アクリル系モノマー成分と水とを含有する含水アクリル系モノマー膜の含水光硬化膜を有する吸水性シートであって、
水溶性アクリル系モノマー成分が、２３℃で１８質量％以上の水と混和したときに透明性を示すものであることを特徴とする吸水性シート。
【請求項２】
２３℃で１８質量％以上の水と混和したときの水溶性アクリル系モノマー成分の透明性が、へイズ度８％以下である請求項１記載の吸水性シート。
【請求項３】
水溶性アクリル系モノマー成分を構成するすべての水溶性アクリル系モノマーが、２３℃で１８質量％以上の水と混和しても透明性を示すものである請求項１又は２記載の吸水性シート。
【請求項４】
水溶性アクリル系モノマーが、水酸基含有アクリル系モノマーである請求項３記載の吸水性シート。
【請求項５】
水酸基含有アクリル系モノマーが、４−ヒドロキシブチルアクリレート、２−ヒドロキシプロピルアクリレート、又は２−ヒドロキシエチルメタクリレートである請求項４記載の吸水性シート。
【請求項６】
含水アクリル系モノマー膜が、光重合開始剤と架橋剤とを含有する請求項１〜５のいずれかに記載の吸水性シート。
【請求項７】
含水アクリル系モノマー膜が、水溶性アクリル系モノマー成分１００質量部に対し、光重合開始剤を０．０１〜１質量部、架橋剤を０．０１〜５質量部の割合で含有する請求項６記載の吸水性シート。
【請求項８】
含水光硬化膜の含水量が、５〜５０質量％である請求項１〜７のいずれかに記載の吸水性シート。
【請求項９】
含水光硬化膜のヘイズ度が、８％以下である請求項１〜８のいずれかに記載の吸水性シート。
【請求項１０】
含水光硬化膜の吸水性が、自重に対し１０質量％以上である請求項１〜９のいずれかに記載の吸水性シート。
【請求項１１】
水溶性アクリル系モノマー成分と水とを含有する含水アクリル系モノマー膜の含水光硬化膜を有する吸水性シートの製造方法であって：
２３℃で１８質量％以上の水と混和したときに透明性を示す水溶性アクリル系モノマー成分と、光重合開始剤と、架橋剤と、水とを含有する含水光硬化性アクリル系モノマー組成物をベースフィルムに成膜することにより含水アクリル系モノマー膜を形成する工程；
含水アクリル系モノマー膜に透明剥離フィルムを積層する工程；及び
含水アクリル系モノマー膜に対し、透明剥離フィルム若しくはベースフィルム側から紫外線を照射することにより、含水アクリル系モノマー膜の含水量を保持したまま含水光硬化膜を形成する工程；
を有する製造方法。
【請求項１２】
２３℃で１８質量％以上の水と混和したときの水溶性アクリル系モノマー成分の透明性が、へイズ度８％以下である請求項１１記載の製造方法。
【請求項１３】
水溶性アクリル系モノマー成分を構成するすべての水溶性アクリル系モノマーとして、２３℃で１８質量％以上の水と混和しても透明性を示すものを使用する請求項１１又は１２記載の製造方法。
【請求項１４】
水溶性アクリル系モノマーとして、水酸基含有アクリル系モノマーを使用する請求項１３記載の製造方法。
【請求項１５】
水酸基含有アクリル系モノマーとして、４−ヒドロキシブチルアクリレート、２−ヒドロキシプロピルアクリレート、又は２−ヒドロキシエチルメタクリレートを使用する請求項１４記載の製造方法。
【請求項１６】
含水アクリル系モノマー膜中の含水量が、５〜５０質量％である請求項１１〜１５のいずれかに記載の製造方法。
【請求項１７】
含水アクリル系モノマー膜が、光重合開始剤と架橋剤とを含有する請求項１１〜１６のいずれかに記載の製造方法。
【請求項１８】
含水アクリル系モノマー膜が、水溶性アクリル系モノマー成分１００質量部に対し、光重合開始剤を０．０１〜１質量部、架橋剤を０．０１〜５質量部の割合で含有する請求項１７記載の製造方法。
【発明の詳細な説明】
【技術分野】
【０００１】
本発明は、高い透明性を有する吸水性シートに関する。
【背景技術】
【０００２】
高い吸水性が要求される紙おむつやペットシーツ等の吸水性シートとして、アクリル酸塩系ポリマー粒子を基材上に散布し、被覆結合材で固定したものが提案されている（特許文献１）。
【先行技術文献】
【特許文献】
【０００３】
【特許文献１】特開平１１−１７０４１４号公報
【発明の概要】
【発明が解決しようとする課題】
【０００４】
ところで、吸水性シートの新たな用途として、窓ガラスや透明ディスプレイに適用することが考えられているが、その場合、吸水性シートに対しては、実用的な透明度としてヘイズ度が８％を超えないことや、比較的大きな面積への適用であるため製造コストが過度に増加しないことが求められている。しかしながら、従来の吸水性シートは、基材や被覆結合剤として透明材料を使用したとしても、比較的低コストで入手可能なアクリル酸塩系ポリマー粒子が可視光線の波長よりも相対的に大きな粒径を有するため、白濁して見えたり、ポリマーの外形が見えたりし、所期の透明性が得られないという問題があった。
【０００５】
本発明の目的は、以上の従来の技術の問題点を解決することであり、吸水前後で高い透明性を有し、低コストで製造可能な吸水性シートを提供することである。
【課題を解決するための手段】
【０００６】
本発明者は、所定の含水条件下で透明性を示す水溶性アクリル系モノマー成分に水を配合した含水組成物から成膜した含水アクリル系モノマー膜を、その含水状態を保ったまま光硬化させることにより得られる吸水性シートが、予想外にも良好な透明性と吸水性とを同時に実現できることを見出し、本発明を完成させるに至った。
【０００７】
即ち、本発明は、水溶性アクリル系モノマー成分と水とを含有する含水アクリル系モノマー膜の含水光硬化膜を有する吸水性シートであって、
水溶性アクリル系モノマー成分が、２３℃で１８質量％以上の水と混和したときに透明性を示すものであることを特徴とする吸水性シートを提供する。
【０００８】
また、本発明は、水溶性アクリル系モノマー成分と水とを含有する含水アクリル系モノマー膜の含水光硬化膜を有する吸水性シートの製造方法であって：
２３℃で１８質量％以上の水と混和したときに透明性を示す水溶性アクリル系モノマー成分と、光重合開始剤と、架橋剤と、水とを含有する含水光硬化性アクリル系モノマー組成物をベースフィルムに成膜することにより含水アクリル系モノマー膜を形成する工程；
含水アクリル系モノマー膜に透明剥離フィルムを積層する工程；及び
含水アクリル系モノマー膜に対し、透明剥離フィルム若しくはベースフィルム側から紫外線を照射することにより、含水アクリル系モノマー膜の含水量を保持したまま含水光硬化膜を形成する工程；
を有する製造方法を提供する。
【発明の効果】
【０００９】
本発明の吸水性シートは、水溶性アクリル系モノマー成分と水とを含有する含水アクリル系モノマー膜の含水光硬化膜を有しており、その水溶性アクリル系モノマー成分として、２３℃で１８質量％以上の水と混和したときに透明性を示すものを使用する。このような水溶性アクリル系モノマー成分は、少なくとも、２３℃で１８質量％以上の水と混和したときに透明性を示し、比較的容易で低コストで入手可能な水溶性アクリル系モノマーから構成する。このため、本発明の吸水性シートは、良好な吸水性と透明性とを同時に実現することができる。
【発明を実施するための形態】
【００１０】
以下、本発明の吸水性シートを詳細に説明する。
【００１１】
＜吸水性シート＞
本発明の吸水性シートは、水溶性アクリル系モノマー成分と水とを含有する含水アクリル系モノマー膜の含水光硬化膜を有する。本発明の吸水性シートは、この含水光硬化膜の単層構造であってもよい。また、透明であってもよいベースフィルムに含水光硬化膜が積層されている構造であってもよい。更に透明で保護シートとしても機能する剥離フィルムが、ベースフィルムと反対側の含水光硬化膜の表面に積層されている構造であってもよい。なお、本発明において「アクリル系」という用語は、「メタクリル系」を包含する。
【００１２】
（水溶性アクリル系モノマー成分）
本発明において、水溶性アクリル系モノマー成分は、２３℃で１８質量％以上の水と混和したときに透明性を示すものである。このため、含水アクリル系モノマー膜を光硬化させて含水光硬化膜とした際に良好な透明性を実現することができる。なお、評価温度を「２３℃」としたのは、一般的な製造工程における雰囲気温度が２３℃だからであり、また、水の混和量を「１８質量％以上」としたのは、含水アクリル系モノマー膜に紫外線を照射した後においても、光硬化成分（ポリマー類）が水から溶出することなく透明性を維持できる程度の指標とするためである。
【００１３】
本発明において、水溶性アクリル系モノマー成分の「水溶性」とは、モノマー成分が層分離等することなく任意の割合で水と混和することを意味する。その測定は、水に対して水溶性アクリル系モノマー成分を徐々にその添加量を増加させながら確認するという「混和実験」により行うことができる。また、水溶性アクリル系モノマー成分の「透明性を示す」とは、ＪＩＳ  Ｋ７１３６に準じて測定されるヘイズ度（曇度）で８％以下、好ましくは５％以下を示すことである。
【００１４】
水溶性アクリル系モノマー成分は、一種以上の水溶性アクリル系モノマーを含有しており、複数の水溶性アクリル系モノマーを含有している場合、それらすべての水溶性アクリル系モノマー成分が、２３℃で１８質量％以上の水と混和したときに透明性を示すものであることが、前述したとおり、紫外線を照射した後においても透明性を維持するという点で好ましい。
【００１５】
（水溶性アクリル系モノマー）
このような水溶性アクリル系モノマーとしては、親水性基であるカルボキシ基、アミノ基、水酸基、ポリエーテル基等を有する公知の水溶性アクリル系モノマーを使用する。
【００１６】
このような水酸基含有アクリル系モノマーの具体例としては、含水光硬化膜の透明性の点から４−ヒドロキシブチルアクリレート、２−ヒドロキシプロピルアクリレート、２−ヒドロキシエチルメタクリレート等を挙げることができる。これらは混合して使用してもよく、単独で使用してもよい。
【００１７】
なお、水溶性アクリル系モノマー成分は、２３℃で１８質量％以上の水と混和したときに透明性を示すものである限り、上述の水酸基含有アクリル系モノマーの他に、種々の親水性モノマーであってもよい。種々の親水性モノマーの具体例としては、ビニルアルコール、酢酸ビニル、（メタ）アクリル酸、（メタ）アクリル酸エステル、（メタ）アクリル酸アミド等が挙げられる。これらの親水性モノマーには、必要に応じて、ヒドロキシ基、カルボキシル基、ポリエーテル基等の親水性基が結合していてもよい。中でも、ヒドロキシエチルアクリルアミド、アクリル酸を好ましく挙げることができる。親水性モノマーとして、ヒドロキシエチルアクリルアミド又はアクリル酸を使用した場合、吸水性シートのシート硬さを調整でき、また、タック性も弱めることができる。その結果、吸水性シートをロールツーロールで製造することが可能となる。
【００１８】
また、親水性モノマーとして、以下の式（１）の（メタ）アクリルアミド系第４級アンモニウム塩モノマーを使用することもできる。このモノマーを使用した場合には、本発明の吸水性ポリマーシートに対し高吸水性を付与し、また、含水状態が維持されている吸水性シートにおけるタック性を抑制もしくは調整することができる。
【００１９】
【化１】
2018027998.tif 000002
【００２０】
式（１）中、Ｒ1及びＲ2はそれぞれ独立的に水素原子又は低級アルキル基である。Ｒ3及びＲ4は低級アルキル基であり、Ｒ5は低級アルキル基、低級アルケニル基又はベンジル基であり、Ａは低級アルキレン基であり、X-はハロゲンアニオン又は過塩素酸アニオンである。これらの置換基において、低級アルキル基としては、メチル基、エチル基、プロピル基、イソプロピル基、ブチル基、イソブチル基、Ｓｅｃ−ブチル基、ｔｅｒｔ−ブチル基、ペンチル基、ヘキシル基等が挙げられ、中でもメチル基が好ましい。低級アルケニル基としては、エテニル基、１又は２−プロペニル基、１，２又は３−ブテニル基、１，２，３又は４−ペンテニル基、１，２，３，４、５−ヘキセニル基等が挙げられる。低級アルキレン基としては、メチレン基、エチレン基、プロピレン基、ブチレン基、ペンチレン基、ヘキシレン基等が挙げられる。ハロゲンアニオンとしては、クロロアニオン、ブロモアニオン、イオドアニオンが挙げられる。
【００２１】
好ましいＲ1は水素原子であり、好ましいＲ2はメチル基であり、好ましいＲ3、Ｒ4及びＲ5はメチル基であり、好ましいＡはプロピレン基であり、好ましいX-はクロロアニオンである。
【００２２】
一方、（メタ）アクリルアミド系第４級アンモニウム塩モノマーのカチオン部の具体例としては、アクリロイルアミノメチルトリメチルアンモニウム、アクリロイルアミノメチルトリエチルアンモニウム、アクリロイルアミノメチルトリプロピルアンモニウム、アクリロイルアミノエチルトリメチルアンモニウム、アクリロイルアミノプロピルトリメチルアンモニウム、アクリロイルアミノプロピルメチルジエチルアンモニウム、アクリロイルアミノプロピルエチルジメチルアンモニウム、アクリロイルアミノプロピルメチルジプロピルアンモニウム、アクリロイルアミノプロピルトリエチルアンモニウム、アクリロイルアミノプロピルトリプロピルアンモニウム、アクリロイルアミノエチルジメチルベンジルアンモニウム、アクリロイルアミノプロピルジメチルベンジルアンモニウム、アクリロイルアミノプロピルジエチルベンジルアンモニウムなどのアクリルアミド系第４級アンモニウムカチオンが挙げられる。中でも安価な工業的原料を入手しやすい点で、アクリロイルアミノプロピルトリメチルアンモニウム、アクリロイルアミノプロピルジメチルベンジルアンモニウムが好ましい。特に好ましくは、アクリロイルアミノプロピルトリメチルアンモニウムである。
【００２３】
従って、好ましい式（１）の（メタ）アクリルアミド系第４級アンモニウム塩モノマーとしては、アクリロイルアミノプロピルトリメチルアンモニウムクロライド、換言すれば、ジメチルアミノプロピルアクリルアミド塩化メチル塩が挙げられる。
【００２４】
（含水アクリル系モノマー膜）
このような水溶性アクリル系モノマー成分と水とを含む含水アクリル系モノマー膜は、後述するように、少なくとも水溶性アクリル系モノマー成分と水と含有する含水光硬化性アクリル系モノマー組成物をカレンダー法等の常法により成膜したものである。その膜厚は、吸水性シートの用途等により異なるが、通常１０〜１０００μｍ、好ましくは５０〜５００μｍである。
【００２５】
このような含水アクリル系モノマー膜中の含水量は、後述される含水光硬化膜の含水量と略同様となることから、吸水性シートとして求められる機械的強度や製造工程における取り扱い性の観点から調整される。この含水量は、好ましくは５〜５０質量％の範囲である。この範囲であれば、水溶性アクリル系モノマー成分が１８質量％の混和性を示すということと相まって、紫外線照射された後の含水光硬化膜のヘイズを確実に低減できるという効果が得られる。なお、水としては、蒸留水、イオン交換水を好ましく使用できる。また、含水量の測定は、加熱秤量による重量変化測定により行うことができる。
【００２６】
（光重合開始剤・架橋剤）
なお、本発明において、含水アクリル系モノマー膜は、通常、光重合開始剤を含有する。モノマー膜の硬化を促進させるためである。また、含水アクリル系モノマー膜は、更に、架橋剤を含有することが好ましい。その含水光硬化膜の水の保持力を高めると共に含水光硬化膜をロールツーロールで巻き取ることを可能とする機械的強度を含水光硬化膜に付与するためである。
【００２７】
光重合開始剤としては、公知のラジカル型光重合開始剤を採用することができる。具体的には、ベンゾイン、ベンゾインメチルエーテル、ベンゾインエチルエーテル、ベンゾインイソプロピルエーテル、ベンゾインイソブチルエーテル、アニソールメチルエーテルなどのベンゾイン類、４−（２−ヒドロキシエトキシ）フェニル（２−ヒドロキシ−２−プロピル）ケトン（ダロキュアー２９５９；ＢＡＳＦジャパン（株））、α−ヒドロキシ−α、α'−ジメチルアセトフェノン（ダロキュアー１１７３；ＢＡＳＦジャパン（株））、メトキシアセトフェノン、２，２'−ジメトキシ−２−フェニルアセトフェノン（イルガキュアー６５１；ＢＡＳＦジャパン（株））、２−ヒドロキシ−２−シクロヘキシルアセトフェノン（イルガキュアー１８４；ＢＡＳＦジャパン（株））、２，２−ジエトキシアセトフェノン、２，２−ジメトキシ−２−フェニルアセトフェノン、１−ヒドロキシシクロヘキシルフェニルケトン、４−フェノキシジクロロアセトフェノン、４−ｔ−ブチル−ジクロロアセトフェノンなどのアセトフェノン類、２−ヒドロキシ−２−メチルプロピオフェノン、２−ヒドロキシ−４'−イソプロピル−２−メチルプロピオフェノンなどのプロピオフェノン類、ベンゾフェノン、メチルベンゾフェノン、ｐ−クロルベンゾフェノン、ｐ−ジメチルアミノベンゾフニノンなどのベンゾフェノン類、チオキサントン、２−クロルチオキサントン、２−エチルチオキサントン、２−イソプロピルチオキサントン、２，４−ジクロロチオキサントン、２，４−ジエチルチオキサントン、２，４−ジイソプロピルチオキサントン、ドデシルチオキサントンなどのチオキサントン類、ビス（２，４，６−トリメチルベンゾイル）−フェニルホスフィンオキサイド、２，４，６−トリメチルベンゾイルジフェニルホスフィンオキサイド、ビス（２，４，６−トリメチルベンゾイル）−２，４−ジ−ｎ−ブトキシフェニルフォスフィンオキサイド、ビス（２，６−ジメトキシベンゾイル）−２，４，４−トリメチルペンチルフェニルフォスフィンオキサイドなどのアシルフォスフィンオキサイド類、ベンジル、ジベンゾスベロン、α−アシルオキシムエステルなどが挙げられる。
【００２８】
また、架橋剤としては、公知の架橋剤を採用することができ、好ましくは多官能アクリレート系架橋剤を使用することができる。具体的には、トリプロピレングリコールジアクリレート、ペンタエリスリトールトリアクリレート、トリメチロールプロパントリアクリレート、イソシアヌル酸ＥＯ変性ジ及びトリアクリレート、トリメチロールプロパンＥＯ変成トリアクリレート、ジペンタエリスリトールペンタ及びヘキサアクリレート、ジトリメチロールプロパンテトラアクリレート等を挙げることができる。
【００２９】
含水アクリル系モノマー膜における光重合開始剤の配合量は、上述した水溶性アクリル系モノマー成分１００質量部に対し、好ましくは０．０１〜１質量部、より好ましくは０．１〜０．５質量部である。この範囲であれば、良好な成膜性を実現することができる。また、含水アクリル系モノマー膜における架橋剤の配合量は、上述した水溶性アクリル系モノマー成分１００質量部に対し、好ましくは０．０１〜５質量部、より好ましくは０．１〜１質量部である。この範囲であれば、良好な吸水性と耐溶解性とを実現できる。
【００３０】
（含水光硬化膜）
本発明の吸水性シートは、上述した含水アクリル系モノマー膜に由来する含水光硬化膜を含有する。含水アクリル系モノマー膜の光硬化は、後述するように、含水アクリル系モノマー膜への紫外線照射により行うことができる。その膜厚は、吸水性シートの用途等により異なるが、通常１０〜１０００μｍ、好ましくは５０〜５００μｍである。
【００３１】
含光水硬化膜の含水量は、含水アクリル系モノマー膜の含水量に依存するが、好ましくは５〜５０質量％、より好ましくは１０〜３０質量％である。この範囲であれば、良好な成膜性を実現することができる。含水光硬化膜の含水量の測定は、含水アクリル系モノマー膜の含水量の測定と同様の手法により測定できる。
【００３２】
含水光硬化膜のＪＩＳ  Ｋ７１３６に準拠するヘイズ度は、好ましくは８％以下、より好ましくは５％以下である。この範囲であれば、良好な透明性を実現できる。
【００３３】
含水光硬化膜の吸水性は、好ましくは自重に対して好ましくは１０質量％以上、より好ましくは５０質量％以上である。この範囲であれば、結露防止等を実現できる。
【００３４】
（その他の成分）
本発明の吸水性シートの含水光硬化膜は、本発明の効果を損なわない範囲で、含水光硬化膜に相溶する透明な熱可塑性樹脂や、酸化防止剤、光安定剤、重合禁止剤、シランカップリング剤、染料等を含有することができる。
【００３５】
（吸水性シートの製造方法）
水溶性アクリル系モノマー成分と水とを含有する含水アクリル系モノマー膜の含水光硬化膜を有する本発明の吸水性シートは、以下の工程（Ａ）〜（Ｂ）を有する製造方法により製造することができる。
【００３６】
（工程Ａ）
まず、含水光硬化性アクリル系モノマー組成物をベースフィルムに成膜することにより含水アクリル系モノマー膜を形成する。この含水アクリル系モノマー膜の形成は、公知の手法を利用して形成することができる。例えば、剥離処理されたポリエチレンテレフタレートフィルムなどのベースフィルムに、含水光硬化性アクリル系モノマー組成物を公知の手法、例えばカレンダー法やバーコータ法等により塗布することにより行うことができる。また、ベースフィルムは、後述する工程Ｃにおける紫外線照射が可能となるように透明（紫外線透過性）であることが好ましい。
【００３７】
含水光硬化性アクリル系モノマー組成物は、水溶性アクリル系モノマー成分と、光重合開始剤と、架橋剤と、水とを含有する。これらの成分の種類や配合割合については、本発明の吸水性シートに関連して説明したとおりである。
【００３８】
即ち、水溶性アクリル系モノマー成分としては、２３℃で１８質量％以上の水と混和したときに透明性を示すもの、具体的にはＪＩＳ  Ｋ７１３６に準拠したヘイズ度が８％以下のものを使用する。含水アクリル系モノマー膜を光硬化させて含水光硬化膜とした際に良好な透明性を実現するためである。
【００３９】
なお、含水光硬化性アクリル系モノマー組成物は、光硬化させた後の含水光硬化膜に相溶する透明な熱可塑性樹脂や、酸化防止剤、光安定剤、重合禁止剤、シランカップリング剤、染料等を含有することができる。
【００４０】
（工程Ｂ）
次に、含水アクリル系モノマー膜に透明剥離フィルムを積層する。このフィルムの積層により、以下の工程Ｃにおいて含水アクリル系モノマー膜の含水量を保持したまま光硬化させることができる。透明剥離フィルムとしては、公知の透明剥離フィルムを使用することができる、例えば、市販の剥離処理したポリエチレンテレフタレートフィルム等を使用することができる。なお、透明剥離フィルムの「透明」とは、後述の工程Ｃで使用する紫外線が透過するという意味である。
【００４１】
（工程Ｃ）
含水アクリル系モノマー膜に対し、透明剥離フィルム若しくはベースフィルム側から紫外線を照射することにより、含水アクリル系モノマー膜の含水量を保持したまま含水光硬化膜を形成する。紫外線の照射は、公知の紫外線照射技術を適用して行うことができる。例えば、透明剥離フィルム若しくはベースフィルム側から、含水アクリル系モノマー膜に対し、ケミカルランプ、高圧水銀ランプ等が発した紫外線を照射することにより行うことができる。紫外線の照射条件の一例としては、０．５〜１．５ｍＷ／ｃｍ2に調整されたケミカルランプで５〜１０分間紫外線を照射し、続いて、高圧水銀ランプで１０００〜１５００ｍＪ／ｃｍ2の光量で照射することが挙げられる。なお、含水アクリル系モノマー膜の含水量を「保持したまま」とは、紫外線照射前の含水アクリル系モノマー膜に含まれている水分量と、紫外線照射後の含水光硬化膜に含まれる水分量とが実質的に同量であることを意味する。また、含水アクリル系モノマー膜の含水量を保持したままであるか否かは、含水アクリル系モノマー膜の含水量の公知の測定手法と同様の手法により評価することができる。
【００４２】
このように作成された含水光硬化膜を有する吸水性シートは、透明剥離フィルムを取り除き、透明ディスプレイ等の被着物に貼り付けて好ましく使用することができる。
【実施例】
【００４３】
以下、本発明を実験例並びに実施例により具体的に説明する。
【００４４】
実験例（アクリル系モノマーと水との混和試験）
アクリル系モノマーと水とを、２３℃で様々な割合で均一に混合した時の混合液の状態を目視にて観察し、無色透明な場合を良好「〇」と評価し、白濁している場合を不良「×」と評価した。得られた結果を表１に示す。なお、「良好」及び「不良」という評価は、ＪＩＳ  Ｋ７１３６に準拠するヘイズ度でそれぞれ「８％以下」及び「８％超」の場合に該当すると考えられる。
【００４５】
【表１】
2018027998.tif 000003
【００４６】
表１から、２−ヒドロキシブチルアクリレートは２３℃で水を１８質量部以上混合すると白濁し、他のアクリレート系モノマーは、２３℃で水を１８質量部以上混合しても白濁しないことがわかる。従って、含水状態でアクリル系モノマー組成物を光硬化させる場合には、少なくとも２３℃で水を１８質量部以上混合しても白濁しない水溶性アクリル系モノマーを使用すべきであることが理解される。
【００４７】
実施例１〜３、比較例１
表２に示したアクリル系モノマー８８質量部、水１２質量部、光重合開始剤（ＤＣ１１７３、日本チバガイギー(株)）０．３質量部、及び架橋剤（Ｍ４００、東亞合成(株)）０．３質量部を回転翼式撹拌機（スリーワンモーター、新東科学（株））を用いて均一に混合して、含水光硬化性アクリル系モノマー組成物を調製した。この含水光硬化性アクリル系モノマー組成物を、バーコータを用いて剥離処理ポリエチレンテレフタレートフィルムに２００μｍ厚で塗布し、その上に別の剥離処理ポリエチレンテレフタレートフィルムを載置した。２枚の剥離処理ポリエチレンテレフタレートフィルムに挟持された含水光硬化性アクリル系モノマー組成物の膜（すなわち、含水アクリル系モノマー膜）に対し、１ｍＷ／ｃｍ2に調整したケミカルランプから紫外線（主波長３６５ｎｍ）を５分間照射し、続いて高圧水銀ランプから紫外線（主波長３６５ｎｍ）を１０００ｍＪ／ｃｍ2のエネルギー量となるように照射することにより、含水光硬化膜が剥離処理ポリエチレンテレフタレートに挟持されている吸水性シートを作成した。なお、実施例１〜３並びに比較例１の吸水性シートにおける含水光硬化性アクリル系モノマー組成物膜の含水量と、その硬化した含水光硬化膜の含水量とは、いずれもほぼ１２％（質量基準）であり、実質的な差はなかった。
【００４８】
＜評価＞
含水光硬化性アクリル系モノマー組成物の「透明性」を以下に説明するように評価し、また、得られた吸水性シートの「吸水性」について、以下に説明するように「吸水率」を試験し、評価した。加えて、吸水性シート（含水光硬化膜）の「透明性」について、以下に説明するようにへイズ度を測定し評価した。得られた結果を表２に示す。
【００４９】
（含水光硬化性アクリル系モノマー組成物の透明性）
組成物の状態を目視にて観察し、無色透明な場合を良好「〇」と評価し、白濁している場合を不良「×」と評価した。
【００５０】
（吸水性シートの吸水性）
吸水性シートを１ｃｍ角に切り出し、両面の剥離処理ポリエチレンテレフタレートフィルムを剥がしたものを、精製水３０ｍｌ中に２４時間浸漬し、浸漬前後のフィルム質量（浸漬前の質量をＷ０、浸漬後の質量をＷ１）を測定し、式「吸水率（％）＝[（Ｗ１−Ｗ０）／Ｗ０]×１００」に従って吸水率を求めた。
【００５１】
（吸水性シート（光硬化膜）の透明性）
両面の剥離処理ポリエチレンテレフタレートフィルムを剥がした吸水性シートのヘイズ度を、ＪＩＳ  Ｋ７１３６に準拠して測定し、以下の評価基準に従って評価した。
【００５２】
評価基準
○：  ヘイズ度が８％以下である場合
△：  ヘイズ度が８％超１０％以下である場合
×：  ヘイズ度が１０％超である場合
【００５３】
【表２】
2018027998.tif 000004
【００５４】
表２から分かるように、実施例１〜３の吸水性シートは、透明性に優れ、しかも良好な吸水性を示していた。特に、水溶性アクリル系モノマーの種類を変更することにより吸水性シートの吸水率をコントロールできることがわかる。
【００５５】
それに対し、比較例１の吸水性シートは、水溶性アクリル系モノマーとして、表１に示すように、２３℃で水を１８質量部以上混合すると白濁してしまう２−ヒドロキシブチルアクリレートを使用していたので、吸水性シートの透明性に問題が生じた。
【産業上の利用可能性】
【００５６】
本発明の吸水性シートは、良好な吸水性を示し、しかも良好な透明性、具体的には８％以下のヘイズ度を示す。従って、窓ガラスや透明ディスプレイ等に適用する吸水性材料として有用である。